(57)【特許請求の範囲】
【請求項１】
（Ａ）（ａ）ケイ素原子に結合した水酸基または加水分解性基を有しシロキサン結合を形成することにより架橋し得るケイ素含有基を有する単量体５〜８０重量％と、（ｂ）炭素数１〜８のアルキル基を有する（メタ）アクリル酸アルキルエステル単量体２０〜９５重量％、を必須成分とし、これらの単量体成分の共重合により得られるビニル系共重合体、
（Ｂ）（ａ）ケイ素原子に結合した水酸基または加水分解性基を有しシロキサン結合を形成することにより架橋し得るケイ素含有基を有する単量体５〜８０重量％と、（ｃ）炭素数１０以上のアルキル基を有する（メタ）アクリル酸アルキルエステル単量体２０〜９５重量％、を必須成分とし、これらの単量体成分の共重合により得られるビニル系共重合体、
を含有することを特徴とするプライマー組成物。
【請求項２】
（Ｃ）成分として、粘着性付与樹脂をさらに含有する請求項１記載のプライマー組成物。
【請求項３】
（Ｄ）成分として、シリケート化合物をさらに含有する請求項１または２記載のプライマー組成物。
【請求項４】
（Ｅ）成分として、シランカップリング剤をさらに含有する請求項１〜３のいずれかに記載のプライマー組成物。
【請求項５】
（Ｅ）成分のシランカップリング剤が、アミノ基含有シランカップリング剤および／またはメルカプト基含有シランカップリング剤である請求項４記載のプライマー組成物。
【請求項６】
（Ａ）成分のビニル系共重合体及び（Ｂ）成分のビニル系共重合体が、数平均分子量が５００〜５００００の範囲内にあり、主鎖の末端および／または側鎖の末端に、一般式（１）：
【化１】
0004781559.tif 000008
（式中、Ｒ1およびＲ2は、それぞれ独立に、炭素数１〜２０のアルキル基、炭素数６〜２０のアリール基、炭素数７〜２０のアラルキル基または（Ｒ’）3ＳｉＯ−（Ｒ’は、それぞれ独立に、炭素数１〜２０の置換あるいは非置換の炭化水素基である）で示されるトリオルガノシロキシ基である。また、Ｘは、それぞれ独立に、水酸基または加水分解性基である。さらに、ａは０、１、２、３のいずれかであり、ｂは０、１、２のいずれかであり、ａとｂとが同時に０になることはない。また、ｍは０または１〜１９の整数である）で表される加水分解性シリル基を、１分子あたり、１個以上有することを特徴とする請求項１〜５のいずれかに記載のプライマー組成物。
【請求項７】
請求項１〜６のいずれかに記載のプライマー組成物を基材上に塗布した後、該塗布面にシーリング材を接着させることを特徴とするシーリング材の基材への接着方法。
【請求項８】
前記シーリング材が、ケイ素原子に結合した水酸基または加水分解性基を有しシロキサン結合を形成することにより架橋し得るケイ素含有基を少なくとも１個有する有機重合体を主成分とするシーリング材である請求項７記載の接着方法。
【請求項９】
前記シーリング材が、ケイ素原子に結合した水酸基または加水分解性基を有しシロキサン結合を形成することにより架橋し得るケイ素含有基を少なくとも１個有するイソブチレン系重合体を主成分とするイソブチレン系シーリング材である請求項８記載の接着方法。
【発明の詳細な説明】
【０００１】
【発明の属する技術分野】
本発明は、プライマー組成物および該プライマー組成物を基材上に塗布した後、塗布面にシーリング材を接着させることを特徴とするシーリング材の基材への接着方法に関する。更に詳しくは、ケイ素原子に結合した水酸基または加水分解性基を有し、シロキサン結合を形成することにより架橋し得るケイ素含有基（以下、「反応性ケイ素基」という。）を有する有機重合体を主成分として含有するシーリング材（特にイソブチレン系重合体を主鎖骨格とするイソブチレン系シーリング材）に有効なプライマー組成物およびこれを用いた接着方法に関する。
【０００２】
【従来の技術】
弾性シーリング材は、近年、建築物・自動車両等に幅広く使用されるようになってきている。シーリング材は、各種部材間の接合部や隙間（以下、「目地」という。）に充填し、水密・気密を付与する目的で使用されている材料である。従って、目地部や窓枠周り等を構成する各種基材、すなわち、ガラス、セラミックス、金属、セメント、モルタル等の無機材料やプラスチック等の有機材料（以下、これらをまとめて「基材」という。）に対して良好な接着性を示す必要がある。しかし、シーリング材自身の接着性は不十分なことが多く、プライマーの使用が多くの場合必須となっている。
【０００３】
一般建築物の内外装の目地部に適用されるシーリング材として、シリコーン系、変成シリコーン系、ポリサルファイド系およびポリウレタン系等が良く知られている。これらのシーリング材は、目地の種類（基材の種類も含めて）別に適切なシーリング材を選んで使う「適材適所」の考え方に基づいて使い分けられており、それぞれのシーリング材に適合する専用プライマーが開発されている。
【０００４】
一方、反応性ケイ素基を含有するイソブチレン系重合体を主鎖骨格とするイソブチレン系シーリング材が最近開発された。このイソブチレン系シーリング材は、動的追従性、耐熱性、耐候性、耐水性、塗装性に優れ、目地周辺を汚染しない等の特徴を有し、万能シーリング材としての性能を有している。このイソブチレン系シーリング材に有効なプライマーとして、反応性ケイ素基を有する飽和炭化水素系重合体を含有するプライマー組成物が特開平１１−３４３４２９号公報に開示されているが、このプライマーを用いてもコンクリートやモルタル板やスレート板などの多孔質基材に対する接着性が十分でないことがあるという問題があった。
【０００５】
他方、これらの多孔質基材や各種金属基材へ、シリコーンエラストマーを接着させる際に有効なプライマーとして、反応性ケイ素基を有するアクリル系共重合体を含有するプライマー組成物が特開昭５２−４３８３１号公報に開示されている。しかし、先述のイソブチレン系シーリング材などの非極性なシーリング材を用いた場合には、極性が高くＴｇ（ガラス転移点）の高いアクリル系共重合体を主成分とするプライマーを用いると、多孔質基材上での皮膜形成性は良いがイソブチレン系シーリング材との馴染みが悪く、特に耐水接着性が悪いことがあった。逆に、極性が低くＴｇの低いアクリル系共重合体を主成分とするプライマーを用いると、凹凸の大きい多孔質基材上での皮膜形成性が悪く、十分な接着性が得られないことがあった。
【０００６】
また、変性シリコーン系シーリング剤の打ち継ぎ性改良を目的として、長鎖アルキル基を有する（メタ）アクリル酸アルキルエステル単量体を必須成分とする反応性ケイ素基含有共重合体からなるプライマー組成物が特開平７−１１１９９号公報に開示されているが、この場合にも多孔質基材に対する耐水接着性は十分なレベルに達していない。
【０００７】
【発明が解決しようとする課題】
本発明は、多孔質基材に対する接着性の良好なプライマー組成物を提供することを目的とする。特に反応性ケイ素基を有する有機重合体を主成分とするシーリング材を、凹凸の大きい多孔質基材又は塩基性の強い多孔質基材に対して良好に接着させ、且つ、耐水接着性の良好なプライマー組成物およびこれを用いた接着方法を提供することを目的とする。
【０００８】
【問題点を解決する為の手段】
本発明者等は、このような問題を解決するために鋭意検討した結果、反応性ケイ素基を有する極性の高いビニル系共重合体と、反応性ケイ素基を有する極性の低いビニル系共重合体とを併用するプライマー組成物によって、その目的を達成しうることを見出して、本発明を完成させた。
【０００９】
すなわち、本発明の第１は、（Ａ）（ａ）ケイ素原子に結合した水酸基または加水分解性基を有しシロキサン結合を形成することにより架橋し得るケイ素含有基を有する単量体５〜８０重量％と、（ｂ）炭素数１〜８のアルキル基を有する（メタ）アクリル酸アルキルエステル単量体２０〜９５重量％、を必須成分とし、これらの単量体成分の共重合により得られるビニル系共重合体、（Ｂ）（ａ）ケイ素原子に結合した水酸基または加水分解性基を有しシロキサン結合を形成することにより架橋し得るケイ素含有基を有する単量体５〜８０重量％と、（ｃ）炭素数１０以上のアルキル基を有する（メタ）アクリル酸アルキルエステル単量体２０〜９５重量％、を必須成分とし、これらの単量体成分の共重合により得られるビニル系共重合体、を含有することを特徴とするプライマー組成物に関する。
【００１０】
好ましい実施態様としては、（Ｃ）成分として、粘着性付与樹脂をさらに含有する前記のプライマー組成物に関する。
【００１１】
更に好ましい実施態様としては、（Ｄ）成分として、シリケート化合物をさらに含有する前記いずれかに記載のプライマー組成物に関する。
【００１２】
更に好ましい実施態様としては、（Ｅ）成分として、シランカップリング剤をさらに含有する前記いずれかに記載のプライマー組成物に関する。
【００１３】
更に好ましい実施態様としては、（Ｅ）成分のシランカップリング剤が、アミノ基含有シランカップリング剤および／またはメルカプト基含有シランカップリング剤である前記いずれかに記載のプライマー組成物に関する。
【００１４】
更に好ましい実施態様としては、（Ａ）成分のビニル系共重合体及び（Ｂ）成分のビニル系共重合体が、数平均分子量が５００〜５００００の範囲内にあり、主鎖の末端および／または側鎖の末端に、一般式（１）：
【００１５】
【化２】
0004781559.tif 000002
（式中、Ｒ1およびＲ2は、それぞれ独立に、炭素数１〜２０のアルキル基、炭素数６〜２０のアリール基、炭素数７〜２０のアラルキル基または（Ｒ’）3ＳｉＯ−（Ｒ’は、それぞれ独立に、炭素数１〜２０の置換あるいは非置換の炭化水素基である）で示されるトリオルガノシロキシ基である。また、Ｘは、それぞれ独立に、水酸基または加水分解性基である。さらに、ａは０、１、２、３のいずれかであり、ｂは０、１、２のいずれかであり、ａとｂとが同時に０になることはない。また、ｍは０または１〜１９の整数である）で表される加水分解性シリル基を、１分子あたり、１個以上有することを特徴とする前記いずれかに記載のプライマー組成物に関する。
【００１６】
本発明の第２は、前記いずれかに記載のプライマー組成物を基材上に塗布した後、該塗布面にシーリング材を接着させることを特徴とする該シーリング材の基材への接着方法に関する。
【００１７】
好ましい実施態様としては、前記シーリング材が、ケイ素原子に結合した水酸基または加水分解性基を有しシロキサン結合を形成することにより架橋し得るケイ素含有基を少なくとも１個有する有機重合体を主成分とするシーリング材である前記記載の接着方法に関する。
【００１８】
更に好ましい実施態様としては、前記シーリング材が、ケイ素原子に結合した水酸基または加水分解性基を有しシロキサン結合を形成することにより架橋し得るケイ素含有基を少なくとも１個有するイソブチレン系重合体を主成分とするイソブチレン系シーリング材である前記記載の接着方法に関する。
【００１９】
【発明の実施の形態】
以下、本発明について詳しく説明する。
【００２０】
本発明に用いられる（Ａ）成分のビニル系共重合体は、（ａ）反応性ケイ素基を有する単量体と（ｂ）炭素数１〜８のアルキル基を有する（メタ）アクリル酸アルキルエステル単量体とを主モノマーとする重合体である為に、（Ｂ）成分である（ａ）反応性ケイ素基を有する単量体と（ｃ）炭素数１０以上のアルキル基を有する（メタ）アクリル酸アルキルエステル単量体とを主モノマーとする重合体と比較して極性が高くＴｇの高い成分である。従って（Ａ）成分は、多孔質基材への成膜性に優れ、各種基材に対する密着性にも優れる強靭な硬化皮膜を形成する成分として機能する。
【００２１】
なお、本発明における（メタ）アクリルとは、アクリル又はメタクリルを意味するものである。
【００２２】
一方、（Ｂ）成分のビニル系共重合体は、（ａ）反応性ケイ素基を有する単量体と（ｃ）炭素数１０以上のアルキル基を有する（メタ）アクリル酸アルキルエステル単量体とを主モノマーとする重合体である為に、前記（Ａ）成分と比較して極性が低い成分である。従って（Ｂ）成分は、イソブチレン系シーリング材等の極性の低いシーリング材とも馴染みが良い皮膜を形成する成分として機能する。
【００２３】
（Ａ）成分及び（Ｂ）成分のビニル系共重合体は、いずれも反応性ケイ素基を有する単量体を必須成分として有するビニル系共重合体であり、以下、これらの反応性ケイ素基を有するビニル系共重合体をまとめてシリル基含有ビニル系重合体と呼ぶ。
【００２４】
反応性ケイ素基としては、一般式（１）：
【００２５】
【化３】
0004781559.tif 000003
（式中、Ｒ1およびＲ2は、それぞれ独立に、炭素数１〜２０のアルキル基、炭素数６〜２０のアリール基、炭素数７〜２０のアラルキル基または（Ｒ’）3ＳｉＯ−（Ｒ’は、それぞれ独立に、炭素数１〜２０の置換あるいは非置換の炭化水素基である）で示されるトリオルガノシロキシ基である。また、Ｘは、それぞれ独立に、水酸基または加水分解性基である。さらに、ａは０、１、２、３のいずれかであり、ｂは０、１、２のいずれかであり、ａとｂとが同時に０になることはない。また、ｍは０または１〜１９の整数である）で表される基があげられる。
【００２６】
加水分解性基としては、たとえば、水素原子、ハロゲン原子、アルコキシ基、アシルオキシ基、ケトキシメート基、アミノ基、アミド基、アミノオキシ基、メルカプト基、アルケニルオキシ基などの一般に使用されている基があげられる。
【００２７】
これらのうちでは、アルコキシ基、アミド基、アミノオキシ基が好ましいが、加水分解性が穏やかで取り扱い易いという点から、アルコキシ基がとくに好ましい。
【００２８】
加水分解性基や水酸基は、１個のケイ素原子に１〜３個の範囲で結合することができ、（ａ＋Σｂ）は１〜５個の範囲が好ましい。加水分解性基や水酸基が反応性ケイ素基中に２個以上結合する場合には、それらは同じであってもよいし、異なってもよい。
【００２９】
反応性ケイ素基を形成するケイ素原子は１個以上であるが、シロキサン結合などにより連結されたケイ素原子の場合には、２０個以下であることが好ましい。
【００３０】
とくに、一般式（２）：
【００３１】
【化４】
0004781559.tif 000004
（式中、Ｒ2、Ｘ、ａは前記と同じ）で表される反応性ケイ素基が、入手が容易であるので好ましい。
【００３２】
また、前記シリル基含有ビニル系重合体の主鎖末端および／または側鎖に加水分解性シリル基を１分子中に少なくとも１個有するとは、該重合体の主鎖の末端や側鎖に１分子当り少なくとも１個、好ましくは２個以上の加水分解性シリル基を有するということである。１分子当り少なくとも１個の加水分解性シリル基を有するため、水分の存在下で高分子量化またはゲル化し、化学的に安定なシロキサン結合を生成して塗膜の耐薬品性などを向上させる。また、加水分解性シリル基は無機質基材への親和性がよく、かつ水分の存在によって架橋反応をおこすので塗膜は無機質の基材に対しても密着性がよいという効果がえられる。
【００３３】
前記シリル基含有ビニル系重合体中の単位重量当りの加水分解性シリル基のｍｏｌ数（以下、「Ｓｉ当量」という。）は、０．２〜５．０ｍｍｏｌ／ｇであることが好ましく、０．５〜４．０ｍｍｏｌ／ｇであることがより好ましく、１．０〜３．０ｍｍｏｌ／ｇであることが特に好ましい。Ｓｉ当量が０．２ｍｍｏｌ／ｇを下回るとプライマー組成物の接着性や皮膜形成性が十分でないことがあり、５．０ｍｍｏｌ／ｇを上回るとプライマー組成物の貯蔵安定性が悪くなることがあるため好ましくない。
【００３４】
前記シリル基含有ビニル系重合体の数平均分子量は、ＧＰＣ（東ソー株式会社製ＨＬＣ−８１２０ＧＰＣ、ＴＨＦ溶媒）におけるポリスチレン換算において５００〜５０，０００程度であるのが好ましく、とくに１，０００〜３０，０００程度のものが取扱いやすいなどの点から好ましい。数平均分子量が５００より小さい場合は、プライマー組成物の皮膜形成性が十分でないことがあり、５０，０００を上回ると高粘度となる為にプライマー組成物の作業性が悪くなることがあるため好ましくない。
【００３５】
また、該重合体のガラス転移点（Ｔｇ）などにもとくに限定はないが、たとえばＴｇが１０℃以下というように低くなると重合体が低収縮性であるという特徴が生じ、Ｔｇが３０℃以上というように高くなると多孔質基材上での成膜性、耐薬品性、耐水性、基材の補強性が向上するという特徴が生じる。
【００３６】
次に、（Ａ）成分であるビニル系共重合体の製法の一例について説明する。ビニル系共重合体（Ａ）は、（ａ）反応性ケイ素基を有する単量体５〜８０重量％と、（ｂ）炭素数１〜８のアルキル基を有する（メタ）アクリル酸アルキルエステル単量体２０〜９５重量％を含有するモノマー混合物を重合することによって製造することができる。
【００３７】
単量体（ａ）
前記反応性ケイ素基を有する単量体（ａ）にはとくに限定はないが、その具体例としては、たとえば
【００３８】
【化５】
0004781559.tif 000005
等が挙げられる。
【００３９】
（Ａ）成分中の単量体（ａ）の使用量は、重合成分全量の５〜８０重量％であるのが好ましく、１０〜７０重量％であるのがより好ましく、２０〜６０重量％であるのが特に好ましい。使用量が５重量％未満の場合はプライマー組成物の接着性や皮膜形成性が十分でないことがあり、８０重量％を超える場合は貯蔵安定性が十分でないことがある。
【００４０】
単量体（ｂ）
前記炭素数１〜８のアルキル基を有する（メタ）アクリル酸アルキルエステル単量体（ｂ）の具体例としてはメチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレート、２−エチルヘキシル（メタ）アクリレート、ベンジル（メタ）アクリレート、シクロヘキシル（メタ）アクリレート、トリフルオロエチル（メタ）アクリレート、ペンタフルオロプロピル（メタ）アクリレート等が挙げられる。
【００４１】
（Ａ）成分中の単量体（ｂ）の使用量は、重合成分全量の２０〜９５重量％であるのが好ましく、３０〜９０重量％であるのがより好ましく、４０〜８０重量％であるのが特に好ましい。使用量が２０重量％未満の場合は凹凸の大きい多孔質基材への皮膜形成性が十分でないことがあり、９５重量％を超える場合は極性の低いシーリング材との馴染みが悪くなることがある。
【００４２】
単量体（ｃ）
本発明の（Ａ）成分には、本発明の目的が達成できる範囲で、すなわち、多孔質基材への皮膜形成性や各種基材への密着性が損なわれない範囲で、（ｃ）炭素数１０以上のアルキル基を有する（メタ）アクリル酸アルキルエステル単量体を少量共重合することができる。炭素数１０以上のアルキル基を有する（メタ）アクリル酸アルキルエステル単量体（ｃ）の具体例としてはラウリル（メタ）アクリレート、トリデシル（メタ）アクリレート、セチル（メタ）アクリレート、ステアリル（メタ）アクリレート、ドコサニル（メタ）アクリレート、ベヘニル（メタ）アクリレート等が挙げられる。
【００４３】
（Ａ）成分に単量体（ｃ）を使用する場合の使用量は、重合成分全量の０．０１〜１０重量％であるのが好ましく、０．０２〜５重量％であるのがより好ましく、０．１〜２重量％であるのが特に好ましい。使用量が１０重量％を超える場合は、（Ａ）成分のＴｇが低くなり凹凸の大きい多孔質基材への皮膜形成性が十分でないことがある。
【００４４】
単量体（ｄ）
本発明の（Ａ）成分には、本発明の目的が達成できる範囲で、すなわち、多孔質基材への接着性が損なわれない範囲で、（ｄ）その他の共重合可能な単量体を共重合することができる。その他の共重合可能な単量体（ｄ）にはとくに限定はないが、その具体例としては、たとえば、ポリカルボン酸（マレイン酸、フマル酸、イタコン酸など）と炭素数１〜２０の直鎖または分岐のアルコールとのジエステルまたはハーフエステルなどの不飽和カルボン酸のエステル；スチレン、α−メチルスチレン、クロロスチレン、スチレンスルホン酸、４−ヒドロキシスチレン、ビニルトルエンなどの芳香族炭化水素系ビニル化合物；酢酸ビニル、プロピオン酸ビニル、ジアリルフタレートなどのビニルエステルやアリル化合物；（メタ）アクリロニトリルなどのニトリル基含有ビニル化合物；グリシジル（メタ）アクリレートなどのエポキシ基含有ビニル化合物；ジメチルアミノエチル（メタ）アクリレート、ジエチルアミノエチル（メタ）アクリレート、ビニルピリジン、アミノエチルビニルエーテルなどのアミノ基含有ビニル化合物；（メタ）アクリルアミド、イタコン酸ジアミド、α−エチルアクリルアミド、メタクリルアミド、クロトンアミド、マレイン酸ジアミド、フマル酸ジアミド、Ｎ−ビニルピロリドン、Ｎ−ブトキシメチル（メタ）アクリルアミド、Ｎ，Ｎ−ジメチルアクリルアミド、Ｎ−メチルアクリルアミド、アクリロイルモルホリンなどのアミド基含有ビニル化合物；２−ヒドロキシエチル（メタ）アクリレート、２−ヒドロキシプロピル（メタ）アクリレート、２−ヒドロキシエチルビニルエーテル、Ｎ−メチロール（メタ）アクリルアミド、アロニクス５７００（東亜合成化学工業（株）製）、Ｐｌａｃｃｅｌ  ＦＡ−１、Ｐｌａｃｃｅｌ  ＦＡ−４、Ｐｌａｃｃｅｌ  ＦＭ−１、Ｐｌａｃｃｅｌ  ＦＭ−４（ダイセル化学工業（株）製）などの水酸基含有ビニル化合物；（メタ）アクリル酸、マレイン酸、フマル酸、イタコン酸、それらの塩（アルカリ金属塩、アンモニウム塩、アミン塩など）、無水マレイン酸などの不飽和カルボン酸、酸無水物またはその塩；ビニルメチルエーテル、塩化ビニル、塩化ビニリデン、クロロプレン、プロピレン、ブタジエン、イソプレン、マレイミド、Ｎ−ビニルイミダゾール、ビニルスルホン酸などのその他のビニル化合物などがあげられる。
【００４５】
（Ａ）成分に単量体（ｄ）を使用する場合の使用量は、重合成分全量の０．０１〜４０重量％であるのが好ましく、０．０２〜２０重量％であるのがより好ましく、０．１〜１０重量％であるのが特に好ましい。使用量が４０重量％を超える場合は、多孔質基材への接着性が十分でないことがある。
【００４６】
本発明のプライマー組成物中の（Ａ）成分の含有率は１〜３０重量％が好ましく、３〜２０重量％がより好ましく、５〜１５重量％が特に好ましい。（Ａ）成分の含有率が１重量％未満の場合はプライマーの多孔質基材への皮膜形成性が十分でないことがあり、３０重量％を超える場合はプライマーの粘度が高くなり過ぎて塗布時の作業性が悪くなることがある。（Ａ）成分は１種類のみで使用しても良いし、２種類以上混合使用しても良い。
【００４７】
（Ｂ）成分であるビニル系共重合体もまた、（Ａ）成分と同様の方法にて製造することができる。ビニル系共重合体（Ｂ）は、（ａ）反応性ケイ素基を有する単量体５〜８０重量％と、（ｃ）炭素数１０以上のアルキル基を有する（メタ）アクリル酸アルキルエステル単量体２０〜９５重量％を含有するモノマー混合物を重合することによって製造することができる。
【００４８】
単量体（ａ）及び（ｃ）の具体例としては、前記と同じ単量体を挙げることができる。
【００４９】
（Ｂ）成分中の単量体（ａ）の使用量は、重合成分全量の５〜８０重量％であるのが好ましく、１０〜７０重量％であるのがより好ましく、２０〜６０重量％であるのが特に好ましい。使用量が５重量％未満の場合はプライマー組成物の接着性や皮膜形成性が十分でないことがあり、８０重量％を超える場合は貯蔵安定性が十分でないことがある。
【００５０】
（Ｂ）成分中の単量体（ｃ）の使用量は、重合成分全量の２０〜９５重量％であるのが好ましく、３０〜９０重量％であるのがより好ましく、４０〜８０重量％であるのが特に好ましい。使用量が２０重量％未満の場合は極性の低いシーリング材との馴染みが悪くなることがあり、９５重量％を超える場合は各種被着体への接着性が悪くなることがある。
【００５１】
本発明の（Ｂ）成分には、本発明の目的が達成できる範囲で、すなわち、極性の低いシーリング材との馴染みが損なわれない範囲で、（ｂ）炭素数１〜８のアルキル基を有する（メタ）アクリル酸アルキルエステル単量体を少量共重合することができる。単量体（ｂ）の具体例としては、前記と同じ単量体を挙げることができる。
【００５２】
（Ｂ）成分に単量体（ｂ）を使用する場合の使用量は、重合成分全量の０．０１〜１０重量％であるのが好ましく、０．０２〜５重量％であるのがより好ましく、０．１〜２重量％であるのが特に好ましい。使用量が１０重量％を超える場合は、（Ｂ）成分の極性が高くなり極性の低いシーリング材との馴染みが悪くなることがある。
【００５３】
本発明の（Ｂ）成分には、本発明の目的が達成できる範囲で、すなわち、極性の低いシーリング材との馴染みが損なわれない範囲で、（ｄ）その他の共重合可能な単量体を共重合することができる。単量体（ｄ）の具体例としては、前記と同じ単量体を挙げることができる。
【００５４】
（Ｂ）成分に単量体（ｄ）を使用する場合の使用量は、重合成分全量の０．０１〜４０重量％であるのが好ましく、０．０２〜２０重量％であるのがより好ましく、０．１〜１０重量％であるのが特に好ましい。使用量が４０重量％を超える場合は、極性の低いシーリング材との馴染みが悪くなることがある。
【００５５】
本発明のプライマー組成物中の（Ｂ）成分の含有率は１〜３０重量％が好ましく、３〜２０重量％がより好ましく、５〜１５重量％がとくに好ましい。（Ｂ）成分の含有率が１重量％未満の場合は極性の低いシーリング材との馴染みが悪くなることがあり、３０重量％を超える場合は各種被着体への接着性が悪くなることがある。（Ｂ）成分は１種類のみで使用しても良いし、２種類以上混合して使用しても良い。
【００５６】
前記シリル基含有モノマーとビニル系モノマーとからシリル基含有ビニル系重合体を製造する方法にはとくに限定はなく、たとえば特開昭５４−３６３９５号公報、同５７−３６１０９号公報、同５８−１５７８１０号公報に示される方法などにしたがって製造しうるが、２，２’−アゾビスイソブチロニトリルや２，２’−アゾビス（２−メチルブチロニトリル）などのアゾ系ラジカル開始剤を用いた溶液重合が開始剤の取扱いが容易であり、また重合反応生成混合物がそのまま利用できるという点から最も好ましい。
【００５７】
前記製造に際し、必要に応じてｎ−ドデシルメルカプタン、ｔ−ドデシルメルカプタン、ｎ−ブチルメルカプタン、γ−メルカプトプロピルトリメトキシシラン、γ−メルカプトプロピルトリエトキシシラン、γ−メルカプトプロピルメチルジメトキシシラン、γ−メルカプトプロピルメチルジエトキシシラン、（ＣＨ3Ｏ）3Ｓｉ−Ｓ−Ｓ−Ｓｉ（ＯＣＨ3）3、（ＣＨ3Ｏ）3Ｓｉ−Ｓ8−Ｓ−Ｓｉ（ＯＣＨ3）3などの連鎖移動剤を用いて分子量を調節することができる。
【００５８】
とくに加水分解性シリル基を分子中に有する連鎖移動剤、たとえばγ−メルカプトプロピルトリメトキシシランを用いればシリル基含有ビニル系重合体の末端に加水分解性シリル基を導入することができる。
【００５９】
重合溶剤としては、炭化水素類（トルエン、キシレン、ｎ−ヘキサン、シクロヘキサンなど）、酢酸エステル類（酢酸エチル、酢酸ブチルなど）、アルコール類（メタノール、エタノール、イソプロパノール、ｎ−ブタノールなど）、エーテル類（エチルセロソルブ、ブチルセロソルブ、セロソルブアセテートなど）、ケトン類（メチルエチルケトン、アセト酢酸エチル、アセチルアセトン、ジアセトンアルコール、メチルイソブチルケトン、アセトンなど）のごとき非反応性の溶剤であればとくに限定はなく使用しうる。
【００６０】
本発明に用いられる（Ｃ）成分の粘着性付与樹脂は、金属やガラスなどの各種基材に対する密着性が良好で、イソブチレン系シーリング材等の各種シーリング材を打設した後、短い養生時間で接着性を発現させる皮膜を形成する成分として機能する。
【００６１】
この粘着性付与樹脂には特に限定はなく、通常、粘着付与剤として使用されるものを使用できる。具体例としては、ロジンエステル、水添ロジン、重合ロジン、変性ロジン、等のロジン系樹脂；テルペンフェノール、α−ピネン系テルペン樹脂、β−ピネン系テルペン樹脂、ジペンテン系テルペン樹脂、水添テルペン樹脂、等のテルペン系樹脂；芳香族系炭化水素樹脂、脂肪族系炭化水素樹脂、脂環族系炭化水素樹脂、水添炭化水素樹脂、等の石油系炭化水素樹脂；アルキルフェノール、変性フェノール、等のフェノール系樹脂；ケトン樹脂；キシレン樹脂；スチレン系樹脂；ロジンフェノール樹脂；クマロン−インデン樹脂；クマロン樹脂などが挙げられる。これらの中では、テルペン系樹脂、石油系炭化水素樹脂、スチレン系樹脂は、短時間での接着性改善効果が大きく、プライマー溶液の着色が少ないことからより好ましい。本発明では、これら粘着性付与樹脂を単独で用いてもよく、また、複数種を併用してもよい。
【００６２】
本発明のプライマー組成物中の粘着性付与樹脂の含有率は１〜５０重量％が好ましく、３〜３０重量％がより好ましく、５〜１０重量％がとくに好ましい。粘着性付与樹脂の含有率が５０重量％を越えるとプライマー組成物が高粘度で作業性が悪くなることがあり、また含有率が１重量％未満であると短い養生時間で接着性を発現させる効果が十分でないことがあるため好ましくない。
【００６３】
本発明に用いられる（Ｄ）成分であるシリケート化合物は、各種基材に対する接着性に優れる硬化皮膜を形成する成分として機能するとともに、脱水剤として作用してプライマー組成物の貯蔵安定性を向上させる成分として機能する。前記シリケート化合物は、一般式（３）：
（Ｒ3Ｏ）4-cＳｉＲ4c    （３）
（式中、Ｒ3はそれぞれ独立に、水素原子または炭素数１〜１０、好ましくは１〜４のアルキル基、アリール基、好ましくはフェニル基などの炭素数６〜９のアリール基およびアラルキル基、好ましくはベンジル基などの炭素数７〜９のアラルキル基から選ばれた１価の炭化水素基である。また、Ｒ4はそれぞれ独立に、炭素数１〜１０、好ましくは１〜４のアルキル基、アリール基、好ましくはフェニル基などの炭素数６〜９のアリール基およびアラルキル基、好ましくはベンジル基などの炭素数７〜９のアラルキル基から選ばれた１価の炭化水素基である。さらに、ｃは０または１のいずれかである。）で表わされるオルガノシリケート化合物またはその部分加水分解縮合物である。
【００６４】
前記オルガノシリケート化合物の具体例としては、たとえばテトラメチルシリケート、テトラエチルシリケート、テトラｎ−プロピルシリケート、テトラｉ−プロピルシリケート、テトラｎ−ブチルシリケート、テトラｉ−ブチルシリケート、テトラｔ−ブチルシリケートなどのテトラアルキルシリケート（テトラアルコキシシラン）；メチルトリメトキシシラン、メチルトリエトキシシラン、メチルトリｓｅｃ−オクチルオキシシラン、メチルトリイソプロポキシシラン、メチルトリブトキシシランなどのアルキルトリアルコキシシラン、フェニルトリメトキシシラン、フェニルトリエトキシシランなどのアリールトリアルコキシシラン、メチルトリフェノキシシランなどのアルキルトリアリールオキシシランなどのトリアルコキシシランまたはトリアリールオキシシランなどがあげられる。
【００６５】
前記オルガノシリケート化合物の部分加水分解縮合物としては、たとえば通常の方法でテトラアルキルシリケートやトリアルコキシシラン、トリアリールオキシシランなどのオルガノシリケート化合物に水を添加し、部分加水分解させて縮合させたものがあげられる。また、オルガノシリケート化合物の部分加水分解縮合物は、市販のものを用いることができる。このような縮合物としては、例えば、ＭＳＩ５１、ＥＳＩ２８、ＥＳＩ４０（いずれもコルコート（株）製）等が挙げられる。
【００６６】
本発明のプライマー組成物中のシリケート化合物の含有率は０．２〜３０重量％が好ましく、０．５〜１０重量％がより好ましく、１〜５重量％が特に好ましい。シリケート化合物の含有率が３０重量％を越える場合はプライマー組成物の皮膜形成速度が遅くなり接着性が低下することがあり、また０．２重量％未満の場合は接着性改善効果や貯蔵安定性改善効果が十分でないことがあるため好ましくない。上記シリケート化合物は１種類のみで使用しても良いし、２種類以上混合使用しても良い。
【００６７】
本発明の（Ｅ）成分であるシランカップリング剤は、（Ａ）成分又は（Ｂ）成分のシリル基含有ビニル系重合体との反応等により強靭な皮膜を形成するとともに、ガラス・金属・モルタル等の各種基材とイソブチレン系シーリング材や変成シリコーン系シーリング材等の各種シーリング材との接着強度を向上させるものである。シランカップリング剤は、加水分解性基が結合したケイ素原子を含む基（以下加水分解性ケイ素基という）及びそれ以外の官能基を有する化合物である。この加水分解性ケイ素基の例としては、一般式（１）で表される基の内Ｘが加水分解性基である物を挙げることができる。具体的には、加水分解性基として既に例示した基を挙げることができるが、メトキシ基、エトキシ基等が加水分解速度の点から好ましい。加水分解性基の個数は、多いほど接着性改善効果が大きいため２個以上、特に３個以上が好ましい。
【００６８】
加水分解性ケイ素基以外の官能基としては、１級、２級、３級のアミノ基、メルカプト基、エポキシ基、カルボキシル基、ビニル基、イソシアネート基、イソシアヌレート、ハロゲン等を例示できる。これらの内、１級、２級、３級のアミノ基、メルカプト基、エポキシ基、イソシアネート基、イソシアヌレート等が好ましく、特にアミノ基とメルカプト基は接着性改善効果が大きいため最も好ましい。
【００６９】
シランカップリング剤の具体例としては、γ−アミノプロピルトリメトキシシラン、γ−アミノプロピルトリエトキシシラン、γ−アミノプロピルトリイソプロポキシシラン、γ−アミノプロピルメチルジメトキシシラン、γ−アミノプロピルメチルジエトキシシラン、γ−（２−アミノエチル）アミノプロピルトリメトキシシラン、γ−（２−アミノエチル）アミノプロピルメチルジメトキシシラン、γ−（２−アミノエチル）アミノプロピルトリエトキシシラン、γ−（２−アミノエチル）アミノプロピルメチルジエトキシシラン、γ−（２−アミノエチル）アミノプロピルトリイソプロポキシシラン、γ−ウレイドプロピルトリメトキシシラン、Ｎ−フェニル−γ−アミノプロピルトリメトキシシラン、Ｎ−ベンジル−γ−アミノプロピルトリメトキシシラン、Ｎ−ビニルベンジル−γ−アミノプロピルトリエトキシシラン等のアミノ基含有シラン類；γ−メルカプトプロピルトリメトキシシラン、γ−メルカプトプロピルトリエトキシシラン、γ−メルカプトプロピルメチルジメトキシシラン、γ−メルカプトプロピルメチルジエトキシシラン等のメルカプト基含有シラン類；γ−グリシドキシプロピルトリメトキシシラン、γ−グリシドキシプロピルトリエトキシシラン、γ−グリシドキシプロピルメチルジメトキシシラン、β−（３，４−エポキシシクロヘキシル）エチルトリメトキシシラン、β−（３，４−エポキシシクロヘキシル）エチルトリエトキシシラン等のエポキシ基含有シラン類；β−カルボキシエチルトリエトキシシラン、β−カルボキシエチルフェニルビス（２−メトキシエトキシ）シラン、Ｎ−β−（カルボキシメチル）アミノエチル−γ−アミノプロピルトリメトキシシラン等のカルボキシシラン類；ビニルトリメトキシシラン、ビニルトリエトキシシラン、γ−メタクリロイルオキシプロピルメチルジメトキシシラン、γ−アクロイルオキシプロピルメチルトリエトキシシラン等のビニル型不飽和基含有シラン類；γ−クロロプロピルトリメトキシシラン等のハロゲン含有シラン類；トリス（トリメトキシシリル）イソシアヌレート等のイソシアヌレートシラン類；γ−イソシアネートプロピルトリメトキシシラン、γ−イソシアネートプロピルトリエトキシシラン、γ−イソシアネートプロピルメチルジエトキシシラン、γ−イソシアネートプロピルメチルジメトキシシラン等のイソシアネート基含有シラン類等を挙げることができる。また、これらを変性した誘導体である、アミノ変性シリルポリマー、シリル化アミノポリマー、不飽和アミノシラン錯体、ブロックイソシアネートシラン、フェニルアミノ長鎖アルキルシラン、アミノシリル化シリコーン、シリル化ポリエステル等もシランカップリング剤として用いることができる。更に、これらのシランカップリング剤の部分加水分解縮合物もまた、シランカップリング剤として用いることができる。
【００７０】
より具体的には、例えば、アミノ基含有シランカップリング剤として、Ａ−１１２０（日本ユニカー製）、Ａ−１１００（日本ユニカー製）、ＫＢＥ−６０３（信越化学工業製）、ＫＰ−３９０（信越化学工業製）等が挙げられる。また、メルカプト基含有シランカップリング剤として、Ａ−１８９（日本ユニカー製）、ＡＺ−６１３９（日本ユニカー製）、ＫＰ−３９１（信越化学工業製）等が挙げられる。
【００７１】
本発明のプライマー組成物中のシランカップリング剤の含有率は０．５〜３０重量％が好ましく、１〜２０重量％がより好ましく、２〜１０重量％が特に好ましい。シランカップリング剤の含有率が３０重量％を越える場合はプライマー組成物の貯蔵安定性が悪くなることがあり、また０．５重量％未満の場合は接着性改善効果が十分ではないことがあるため好ましくない。上記シランカップリング剤は１種類のみで使用しても良いし、２種類以上混合使用しても良い。
【００７２】
本発明のプライマー組成物にはシランカップリング剤以外の接着性付与剤、例えば、フェノール樹脂、エポキシ樹脂、チタネートカップリング剤、ポリイソシアネート化合物、シリコン変成ポリウレタン樹脂なども用いることができる。
【００７３】
本発明においては、プライマー組成物を硬化させ風乾性を与える機能を有する成分として、シラノール縮合触媒を用いることができる。
【００７４】
かかるシラノール縮合触媒としては、例えば、２価および４価のスズ系硬化触媒、アルミニウム系触媒、アミン系触媒、および、有機チタン酸エステル類等が挙げられる。これらの内、有機チタン酸エステル類は得られるプライマー組成物の接着性が特に優れるためより好ましい。
【００７５】
前記有機チタン酸エステル類としては、有機チタン酸エステル、チタンのキレート化合物、チタンのケイ酸エステルによるキレート化合物、チタネート系カップリング剤、これらの部分加水分解縮合物が挙げられる。有機チタン酸エステル類の具体例としては、テトライソプロピルチタネート、テトラノルマルブチルチタネート、ブチルチタネートダイマー、テトラキス（２−エチルヘキシル）チタネート、テトラステアリルチタネート、テトラメチルチタネート、ジエトキシビス（アセチルアセトナト）チタン、ジイソプロピルビス（アセチルアセトナト）チタン、ジイソプロポキシビス（エチルアセトアセテート）チタン、イソプロポキシ（２−エチル−１，３−ヘキサンジオラト）チタン、ジ（２−エチルヘキソキシ）ビス（２−エチル−１，３−ヘキサンジオラト）チタン、ジ−ｎ−ブトキシビス（トリエタノールアミナト）チタン、テトラアセチルアセトネートチタン、ヒドロキシビス（ラクタト）チタンおよびこれらの加水分解縮合物等を挙げることができる。
【００７６】
これらの触媒は、単独で使用してもよく、２種以上併用してもよい。
【００７７】
本発明のプライマー組成物中のシラノール縮合触媒の含有率は０．２〜３０重量％が好ましく、０．５〜２０重量％がより好ましく、１〜１０重量％が特に好ましい。上記シラノール縮合触媒は１種類のみで使用しても良いし、２種類以上混合使用しても良い。シラノール縮合触媒の含有率がこの範囲を下回ると皮膜形成速度が遅くなることがあり、また皮膜が十分に形成し難くなる場合がある。一方、シラノール縮合触媒の含有率がこの範囲を上回ると、オープンタイムが短くなり過ぎて作業性が悪くなることがあり、また貯蔵安定性の点から好ましくない。
【００７８】
本発明においては、プライマー組成物をプライマー塗布作業に適した粘度に調節するために溶剤を用いることができる。溶剤は本発明の（Ａ）成分〜（Ｅ）成分を溶解するものであればよく、その種類は特に限定されない。かかる溶剤の具体例としては、トルエン、キシレン、ヘプタン、ヘキサン、石油系溶媒等の炭化水素系溶剤、トリクロロエチレン等のハロゲン系溶剤、酢酸エチル、酢酸ブチル等のエステル系溶剤、アセトン、メチルエチルケトン、メチルイソブチルケトン等のケトン系溶剤、メタノール、エタノール、イソプロパノール等のアルコール系溶剤、ヘキサメチルシクロトリシロキサン、オクタメチルシクロテトラシロキサン、デカメチルシクロペンタシロキサン等のシリコーン系溶剤が例示される。これらの溶剤は、単独で使用してもよく、２種以上併用してもよい。
【００７９】
この溶剤の配合量は、（Ａ）成分及び（Ｂ）成分のトータル量１００重量部に対して１００〜１００００重量部程度が好ましく、２００〜２０００重量部が更に好ましい。溶剤の配合量がこの範囲を下回るとプライマー組成物の粘度が高くなりすぎるため作業性の点から好ましくない。溶剤の配合量がこの範囲を上回ると多孔質基材に対する皮膜形成性が低下することがある。
【００８０】
本発明のプライマー組成物には、各種老化防止剤、耐候接着性改良剤が必要に応じて用いられる。これらの添加剤の具体例は、特開平１１−３４３４２９号の明細書に記載されている。
【００８１】
本発明のプライマー組成物には、（Ａ）成分〜（Ｅ）成分や先に記載した可塑剤、溶剤、老化防止剤および耐候接着性改良剤の他に、必要に応じて各種添加剤が添加される。
【００８２】
このような添加剤の例としては、たとえば、生成する硬化皮膜の引張特性を調整する物性調整剤、貯蔵安定性改良剤、ラジカル禁止剤、金属不活性化剤、オゾン劣化防止剤、タレ防止剤、充填材、滑剤、顔料、発泡剤などがあげられる。
【００８３】
このような添加物の具体例は、たとえば、特公平４−６９６５９号、特公平７−１０８９２８号、特許公報第２５１２４６８号、特開昭６４−２２９０４号の各明細書などに記載されている。
【００８４】
本発明の接着方法は、前記（Ａ）成分と前記（Ｂ）成分を含有するプライマー組成物を基材上に塗布した後、該塗布面にシーリング材を接着させることにより達成される、該シーリング材の接着性改善に関するものである。
【００８５】
本発明におけるプライマー層上に適用するシーリング材としては、変成シリコーン系、シリコーン系、ポリウレタン系、アクリルウレタン系、ポリサルファイド系、変成ポリサルファイド系、ブチルゴム系、アクリル系、ＳＢＲ系、含フッ素系などのシーリング材、油性コーキング材、シリコーン系マスチック、および、反応性ケイ素基を有する飽和炭化水素系重合体を主成分とするシーリング材などを使用できる。本発明のプライマー組成物は、これらの中でも、反応性ケイ素基を有する飽和炭化水素系重合体を主成分とするシーリング材に用いた場合に有効であり、特に反応性ケイ素基を有するイソブチレン系重合体を主成分とするシーリング材（例えば特公平４−６９６５９号公報に開示されたイソブチレン系シーリング材）に適用した場合に接着性が良好であるため好ましい。
【００８６】
本発明のプライマー組成物は、各種の基材、例えば、鉄，ステンレススチール，アルミニウム，ニッケル，亜鉛，銅などの各種金属、アクリル樹脂，フェノール樹脂，エポキシ樹脂，ポリカーボネート樹脂，ポリブチレンテレフタレート樹脂，アクリル電着塗料，フッ素塗料などの合成樹脂材料、ガラス，セラミック，セメント，コンクリート，スレート，大理石や御影石などの石材，モルタル等の無機材料、および、変成シリコーン系，シリコーン系，ポリウレタン系，アクリルウレタン系，ポリサルファイド系，変成ポリサルファイド系，ブチルゴム系，アクリル系，ＳＢＲ系，含フッ素系，イソブチレン系などの先打ちシーリング材と、各種シーリング材とを強固に接着させることができる。特に、コンクリート、モルタル、スレート等の多孔質基材に対し、各種シーリング材とを強固に接着させることができ、耐水接着性も良好である。
【００８７】
本発明のプライマー組成物は通常採用されているコーティング法、例えば、ハケ塗り法、スプレーコーティング法、ワイヤバー法、ブレード法、ロールコーティング法、ディッピング法などを用いて基材にコーティングできる。本発明のプライマー組成物は通常常温にて皮膜形成しうるが、皮膜形成速度を調整するために各温度条件下で皮膜形成を行っても良い。
【００８８】
【実施例】
つぎに実施例および比較例によって本発明を具体的に説明するが、本発明はこれに限定されるものではない。
〔製造例１〕
撹拌装置、温度計、チッ素導入管、滴下ロート、冷却管を備えた反応器にトルエン５０ｇを仕込み、１１０℃に加熱した。その後、γ−メタクリロキシプロピルトリメトキシシラン５０ｇ、メタクリル酸メチル５０ｇ、２，２’−アゾビス（２−メチルブチロニトリル）０．５ｇ、トルエン５０ｇを溶かした溶液を、反応器に３時間かけて連続添加した。モノマー添加終了後、さらに２時間重合を行ない、固形分濃度５０重量％で、ＧＰＣ（ポリスチレン換算）による数平均分子量（Ｍｎ）が２２，０００のシリル基含有ビニル系重合体（Ａ−１）の溶液をえた。
〔製造例２〜９〕
モノマー組成比を、表１に示す量に変えた以外は製造例１と同様にしてシリル基含有ビニル系重合体（Ａ−２〜５、Ｂ−１〜３、及び、Ｘ）の５０重量％トルエン溶液をえた。
【００８９】
【表１】
0004781559.tif 000006
〔実施例１〜１０および比較例１〜５〕
製造例１〜９で得られたシリル基含有ビニル系重合体（５０重量％トルエン溶液； Ａ−１〜５、Ｂ−１〜３、及び、Ｘ ）と、その他各種添加剤を表２に示す重量比で混合し、プライマーを調製した。
【００９０】
【表２】
0004781559.tif 000007
実施例１〜１０および比較例１〜５において、接着性は以下の方法により評価した。寸法：５×５×０．３ｃｍのスレート板の表面を、表２のプライマーをハケで２回塗布した。２３℃で３０分以上放置し皮膜形成したプライマー層上に、サンスター技研（株）製イソブチレン系シーリング材（商品名：ペンギンシール７０００）を５ｍｍの厚さで打設した。２３℃×３日＋５０℃×４日の養生後、カッターナイフを使って接着面に１ｃｍ程度の切れ込みを入れてから、手で引っ張って基材から硬化物を引き剥がした後、基材の表面を観察して初期接着性を評価した。耐水接着性は、上記と同様にスレート板上にイソブチレン系シーリング材を打設して２３℃×３日＋５０℃×４日の養生を行った後、プラスチック容器に満たした水に２３℃×７日間浸漬した直後に上記の手剥離試験を行った。プライマーの配合組成、および、接着性試験の評価結果を表２にまとめて示す。なお、表中の○は凝集破壊を示し、△は一部界面破壊を示し、×は界面破壊を示す。
【００９１】
シリル基含有ビニル系重合体として（Ａ）成分のみを含有する比較例１〜３のプライマー組成物は、初期接着性は良好であるが、耐水接着性が悪くいずれも界面破壊となった。シリル基含有ビニル系重合体として（Ｂ）成分のみを含有する比較例４のプライマー組成物は、初期接着性・耐水接着性ともに界面破壊となった。更に、単量体（ａ）、（ｂ）、及び（ｃ）を主モノマーとして共重合した重合体（Ｘ）のみをシリル基含有ビニル系重合体として含有する比較例５のプライマー組成物は、初期接着性は良好であるが、耐水接着性が悪く界面破壊となった。
【００９２】
一方、（Ａ）成分と（Ｂ）成分を併用添加した実施例１〜１０のプライマー組成物は、初期接着性が良好で、耐水接着性に関しても凝集破壊または部分凝集破壊を示した。
〔実施例１１〕
寸法：５×５×０．３ｃｍのスレート板の表面に、表２の実施例１０と同一組成のプライマーをハケで２回塗布した。２３℃で３０分以上放置し皮膜形成したプライマー層上に、横浜ゴム（株）製変成シリコーン系シーリング材（商品名：ハマタイトスーパーＩＩ）を５ｍｍの厚さで打設した。上記と同様の方法にて、手剥離試験にて初期接着性（養生条件：２３℃×３日＋５０℃×４日）と耐水接着性（養生条件：２３℃×３日＋５０℃×４日＋２３℃水浸漬×７日）を評価したところ、いずれも凝集破壊を示した。
【００９３】
【発明の効果】
本発明のプライマー組成物は、多孔質基材に対する接着性を著しく改善することができる。その効果はイソブチレン系シーリング材に適用した場合に特に有用である。